(57)【特許請求の範囲】
【請求項１】
熱融着性繊維とセルロース繊維を含有し、前記熱融着性繊維同志あるいは該熱融着性繊維とセルロース繊維が繊維間結合している基材シートからなる清拭用シートであって、前記基材シートは、湿式抄造法によって抄造し、前記熱融着性繊維同志あるいは該熱融着性繊維とセルロース繊維が熱融着による繊維間結合を形成し、親水性であり、厚さが０．３ｍｍ以上で、かつ２０℃の蒸留水に５分間浸漬後の繊維配向方向及びこれと直角をなす方向について測定して両者の平均を求めた湿潤引張強度（ＪＩＳ Ｐ−８１１３に基づく測定）及び湿潤裂断長（ＪＩＳ
Ｐ−８１１３に基づく測定）のそれぞれは該湿潤引張強度が１．０ｋｇ／１５ｍｍ幅以上で、該湿潤裂断長が０．３ｋｍ以上であり、かつ前記基材シートに多数のスリット状の切り込みを施し、使用時に該多数のスリット状の切り込み部を開いて細い帯状部分により囲繞される開口部を多数形成し得る形状であることを特徴とする清拭用シート。
【請求項２】
基材シート中の熱融着性繊維含有率が固形分で１０〜５０重量％、セルロース繊維の含有率が固形分で３０〜９０重量％である請求項１記載の清拭用シート。
【請求項３】
熱融着性繊維はポリエステル系繊維、ビニロン系繊維、ポリオレフィン系繊維の内の少なくとも１種類よりなる請求項１または２記載の清拭用シート。
【発明の詳細な説明】
【０００１】
【発明の属する技術分野】
本発明は、清拭用シートに関する。更に詳しくは食器あるいは食材等の洗浄に用いることができ、汚れ落し効果が高く、かつ、衛生的で安全性の高い清拭用シートに関する。
【０００２】
【従来の技術】
従来より、食器あるいは食材等の洗浄には亀の子タワシ、ウレタンスポンジ、金属タワシなどが使用されている。
【０００３】
【発明が解決しようとする課題】
しかし、かかる亀の子タワシ、ウレタンスポンジ、、金属タワシ等は一般に繰り返し使用されるため、大腸菌等の各種細菌が増殖しやすく衛生面及び安全性の点で好ましくない。
よって、汚れ落し効果が高く、かつ、大腸菌等の増殖の心配のない衛生的でかつ安全な洗浄具の出現が強く求められていた。
【０００４】
本発明者は、かかる課題を解決すべく鋭意検討を行ったところ、親水性であり所定の湿潤強度及び厚さを有する基材シートに多数のスリット状の切り込み加工を施し、使用時に該多数のスリット状の切り込み部を開いて細い帯状部分により囲繞される開口部を多数形成し得る形状である清拭用シートを使い捨て使用することにより汚れ落し効果が高く、かつ各種細菌の増殖を伴わずに衛生的でかつ安全に食器あるいは食材等の洗浄を行うことができることを見い出し本発明を完成した。
【０００５】
【課題を解決するための手段】
本発明にかかる清拭用シートは、熱融着性繊維とセルロース繊維を含有し、前記熱融着性繊維同志あるいは該熱融着性繊維とセルロース繊維が繊維間結合している基材シートからなる清拭用シートであって、前記基材シートは、湿式抄造法によって抄造し、前記熱融着性繊維同志あるいは該熱融着性繊維とセルロース繊維が熱融着による繊維間結合を形成し、親水性であり、厚さが０．３ｍｍ以上で、かつ２０℃の蒸留水に５分間浸漬後の繊維配向方向及びこれと直角をなす方向について測定して両者の平均を求めた湿潤引張強度（ＪＩＳ Ｐ−８１１３に基づく測定）及び湿潤裂断長（ＪＩＳ Ｐ−８１１３に基づく測定）のそれぞれは該湿潤引張強度が１．０ｋｇ／１５ｍｍ幅以上で、該湿潤裂断長が０．３ｋｍ以上であり、かつ前記基材シートに多数のスリット状の切り込みを施し、使用時に該多数のスリット状の切り込み部を開いて細い帯状部分により囲繞される開口部を多数形成し得る形状である。
【０００６】
本発明にかかる清拭用シートは、基材シート中の熱融着性繊維含有率が固形分で１０〜５０重量％、セルロース繊維の含有率が固形分で３０〜９０重量％としたものである。
【０００７】
また本発明にかかる清拭用シートは、熱融着性繊維として、ポリエステル系繊維、ビニロン系繊維、ポリオレフィン系繊維の内の少なくとも１種類よりなるものである。
【０００８】
本発明の清拭用シートにかかる基材シート中の熱融着性繊維は、熱融着機能を発現するのに十分な温熱を与えた際、該熱融着性繊維同志あるいは該熱融着性繊維とセルロース繊維等との間に熱融着による繊維間結合を形成し得るものであれば特にその種類を限定するものではない。
【０００９】
ただし、熱融着機能の発現のしやすさ、あるいは経済性等を考慮すると、ポリエステル系熱融着性繊維、ビニロン系熱融着性繊維あるいはポリエチレン繊維、ポリプロピレン繊維等のポリオレフィン系繊維などの中から少なくとも１種類を選択するのが好ましい。
【００１０】
かかる熱融着性繊維の含有率は固形分で１０〜５０重量％とするのが好ましく、さらに好ましくは１５〜４０重量％である。該含有率が１０重量％未満では所定の湿潤引張強度あるいは湿潤裂断長が得られないことがあり得る。反対に５０重量％を超えた場合は熱融着性繊維の種類によっては十分な親水性あるいは柔軟性が得られなくなることがあり得る。
【００１１】
本発明の清拭用シートにかかる基材シート中のセルロース繊維としては針葉樹系あるいは広葉樹系の化学パルプ、セミケミカルパルプ等の木材パルプ、麻パルプあるいは各種古紙、リンター、ケナフなどの中から選ばれる１種類あるいは２種類以上を併用して使用することができる。親水性向上の点でリンターあるいはマーセル化処理を施したパルプを用いるのがより好ましい。
【００１２】
かかるセルロース繊維の含有率は、固形分で３０〜９０重量％とするのが好ましく、さらに好ましくは４０〜８０重量％である。該含有率が３０重量％未満では十分な親水性あるいは柔軟性が得られなくなることがあり得る。反対に９０重量％を超えた場合、所定の湿潤引張強度あるいは湿潤裂断長が得られないことがあり得る。
【００１３】
本発明の清拭用シートにかかる基材シートを２０℃の蒸留水に５分間浸漬した後にＪＩＳ  Ｐ−８１１３に基づいて測定した湿潤引張強度は、繊維配向方向及びこれと直角をなす方向の平均で１．０ｋｇ／１５ｍｍ幅以上、好ましくは１．５ｋｇ／１５ｍｍ幅以上、さらに好ましくは２．０ｋｇ／１５ｍｍ幅以上でなければならない。また、該湿潤引張強度から求めた湿潤裂断長は０．３ｋｍ以上、好ましくは０．５ｋｍ以上、さらに好ましくは１ｋｍ以上でなければならない。前記した湿潤引張強度が０．５ｋｇ／１５ｍｍ幅未満もしくは前記した湿潤裂断長が０．３ｋｍ未満のときは、洗浄時の耐久性が不十分でシートが破断したり破れたりあるいはシート表面からの紙質の脱落等が発生しやすくなる。
【００１４】
本発明の清拭用シートにかかる基材シートの厚さは０．３〜２ｍｍ、好ましくは０．５〜１ｍｍでなければならない。該厚さが０．３ｍｍ未満では強度が不足し洗浄時の耐久性が不十分となりやすい。反対に２ｍｍを超えた場合は、柔軟性が不足し、手に握った際の手触り感が悪化しやすく、また、狭い所に挿入しにくくなるなど使い勝手も悪化しやすい。０．５〜１ｍｍ厚の場合に手触り感及び握った際のボリューム感が最も良好となる。
【００１５】
本発明の清拭用シートにかかる基材シートの製造は、湿式抄造法による。すなわち、本発明の清拭用シートにかかる基材シートを湿式抄造法により製造するには熱融着性繊維とセルロース繊維の所定量を含有する原料スラリーを調成し通常の抄造法により抄造すればよい。
【００１６】
抄造については、通常の長網、円網あるいは傾斜網等の抄造網上に原料スラリーを供給し、濾過、脱水した後、圧搾・乾燥すればよい。また、必要に応じて各種コンビネーション網や多層円網あるいは各種ラミネーターなどにより、紙層を２層以上重ね合わせてもよい。
なお、乾燥の際、配合した熱融着性繊維が熱融着機能を発揮するのに十分な温熱条件を与えることにより、熱融着性繊維同志あるいは熱融着性繊維とセルロース繊維等との間に熱融着による繊維間結合を形成せしめることが望ましいが、場合によっては熱カレンダー等の後加工で熱融着機能を発現せしめてもよい。
【００１７】
かかる乾燥あるいは後加工によって、シートは十分に熱処理される結果、細菌等の付着量を基本的にきわめて少なくできるが、必要に応じて各種抗菌処理を施してもよい。
また、必要に応じて、乾燥または湿潤紙力増強剤、親水化剤、各種合成繊維または着色のための色顔料もしくは染料などを配合せしめてもよい。
【００１８】
このようにして製造した基材シート１から、本発明の清拭用シートを得るには、該基材シート１にハニカム形状賦形用等の多数のスリット状の切り込み２を施せばよい（図１参照）。多数のスリット状の切り込み２の形状については特に限定しないが、使用時に手で引っぱって多数のスリット状の切り込み部を開き（図２参照）、ハニカム状等の形状にした際に細い帯状部分により囲繞される開口部を多数形成し得る形状とし、その細い帯状部分により形成される多数の角部により、食器や食材等の被清拭材表面への研磨効果が向上するとともに、手で握るときに指でつかみやすく使用感の良い形状となる必要がある。
【００１９】
さらに、本発明の清拭用シートにガラスビーズ、シラスなどの研磨粒子を含有せしめることによりさらに強力な汚れ落し効果を持たせることも可能である。
【００２０】
【実施例】
次に、本発明を以下の実施例に基づいてさらに具体的に説明する。
本実施例中、各項目の測定は次の方法によった。
▲１▼  シートの厚さ：ＪＩＳ  Ｐ−８１１８
▲２▼  シートの密度：ＪＩＳ  Ｐ−８１１８
▲３▼  シートの引張強度：ＪＩＳ  Ｐ−８１１３（ただし、繊維配向方向とこれと直角をなす方向について測定し、両者の平均を求めた。）
▲４▼  シートの裂断長：上記の▲１▼  シートの厚さ、▲２▼  シートの密度及び▲３▼  シートの引張強度より
0003876367.tif 000002
で求めた。
【００２１】
▲５▼  シートの湿潤引張強度：２０℃蒸留水５分浸漬後にＪＩＳ  Ｐ−８１１３によって測定した（ただし、繊維配向方向とこれと直角をなす方向について測定し、両者の平均を求めた。）。
▲６▼  シートの湿潤裂断長：上記の▲１▼  シートの厚さ、▲２▼  シートの密度及び▲５▼シートの湿潤引張強度より
0003876367.tif 000003
で求めた。
【００２２】
▲７▼  清拭試験：長さ３０ｃｍ、幅２５ｃｍの清拭用シートを手で引っぱり多数のスリット状の切り込み部を開き、ハニカム状を呈しせしめた後、手でにぎりやすいように４つ折り乃至８つ折りにして、水道水中に浸してから、亀の子タワシやスポンジタワシによる通常の清拭作業に準じた方法で、御飯粒の付いた食器、カレーの付いた食器、油の付いた食器、ガラスコップ、まな板、及び鍋釜について清拭を実施し、汚れの落ち具合、及び清拭用シートの破断、破れ、あるいは表面からの紙質の脱落の有無等について観察した。
なお、評価は次に示す評価基準に基づいて行った。
◎：  汚れが大変よく落ちる。使用感も良好で清拭用シートの破断、破れ、表面からの紙質の脱落も認められない。
○：  汚れがよく落ちる。使用感も概ね良好で清拭用シートの破断、破れ、表面からの紙質の脱落もほとんど認められない。
△：  汚れは比較的よく落ちる。
×：  汚れの落ちは不十分。場合によって、清拭用シートの破断、破れ、表面からの紙質の脱落が発生する。
【００２３】
▲８▼  細菌付着量検査
食品衛生試験法に準拠し、一般細菌数をスパイラルプレーティング法にて、大腸菌群を混釈法にて、黄色ブドウ球菌を直接法にて、サルモネラ菌、腸炎ビブリオ及び病原性大腸菌Ｏ−１５７を増菌培養法にてそれぞれ測定した。
【００２４】
実施例１
マーセル化を施した針葉樹系晒硫酸塩パルプのビータ叩解原料と別途調成したポリエステル系熱融着性繊維（融点１１０℃、１．５デニール、カット長５ｍｍである。以下同じ。）と非熱融着性のポリエステル系繊維（１．４デニール、カット長５ｍｍである。以下同じ。）の分散液を混合し、固形分重量比でセルロース繊維／熱融着性繊維／非熱融着性ポリエステル系繊維＝６３／１２／２５の原料スラリーを得、かかる原料スラリーを多層円網抄紙機に供給し、２層抄合せにて抄紙し、圧搾、乾燥（乾燥温度は最高で１３０℃）し、熱融着性繊維同志、及び熱融着性繊維とセルロース繊維等との間に熱融着による繊維間結合を形成せしめて基材シートＡを得た。
【００２５】
基材シートＡについて厚さ、密度、引張強度、裂断長、湿潤引張強度及び湿潤裂断長をそれぞれ測定し、その結果を表１に示した。
次いで、基材シートＡに、ハニカム形状賦形用の多数のスリット状の切り込み加工を施し、清拭用シートＡを得た。
清拭用シートＡについて清拭試験を行い、その結果を表２に示した。
また、清拭用シートＡについて細菌付着量検査を実施し、その結果を表３に示した。なお、細菌付着量検査に際しては、未使用のものと１０分間食器の清拭作業に使用後、水洗いし、よくしぼった後２時間経過したものについて検査した。
【００２６】
実施例２
実施例１においてマーセル化した針葉樹系晒硫酸塩パルプに代えて、非マーセル化針葉樹系晒硫酸塩パルプと麻パルプを等量ずつ用い、セルロース繊維／熱融着性繊維／非熱融着性ポリエステル系繊維＝５６／２２／２２とした以外は実施例１と同様にして、基材シートＢを得た。
基材シートＢについて厚さ、密度、引張強度、裂断長、湿潤引張強度及び湿潤裂断長をそれぞれ測定し、その結果を表１に示した。
次いで、基材シートＢに、ハニカム形状賦形用の多数のスリット状の切り込み加工を施し、清拭用シートＢを得た。
清拭用シートＢについて清拭試験を行い、その結果を表２に示した。
また、清拭用シートＢについて細菌付着量検査を行い、その結果を表３に示した。なお、細菌付着量検査に際しては、未使用のものと１０分間食器の清拭作業に使用後、水洗いし、よくしぼった後２時間経過したものについて検査した。
【００２７】
実施例３
実施例１において、セルロース繊維／熱融着性繊維／非熱融着性ポリエステル系繊維＝６０／４０／０とし、さらにポリアクリルアミド系乾燥紙力増強剤及びポリアミドアミンエピクロルヒドリン系湿潤紙力増強剤をそれぞれ固形分で対原料５重量％添加した以外は実施例１と同様にして、基材シートＣを得た。
基材シートＣについて厚さ、密度、引張強度、裂断長、湿潤引張強度及び湿潤裂断長をそれぞれ測定し、その結果を表１に示した。
次いで、基材シートＣに、ハニカム形状賦形用の多数のスリット状の切り込み加工を施し、清拭用シートＣを得た。
清拭用シートＣについて清拭試験を行い、その結果を表２に示した。
また、清拭用シートＣについて細菌付着量検査を行い、その結果を表３に示した。なお、細菌付着量検査に際しては、未使用のものと１０分間食器の清拭作業に使用後、水洗いし、よくしぼった後２時間経過したものについて検査した。
【００２８】
比較例１
実施例１において、セルロース繊維／熱融着性繊維／非熱融着性ポリエステル系繊維＝７０／５／２５とした以外は実施例１と同様にして、基材シートＤを得た。
基材シートＤについて厚さ、密度、引張強度、裂断長、湿潤引張強度及び湿潤裂断長をそれぞれ測定し、その結果を表１に示した。
次いで、基材シートＤに、ハニカム形状賦形用の多数のスリット状の切り込み加工を施し、清拭用シートＤを得た。
清拭用シートＤについて清拭試験を行い、その結果を表２に示した。
【００２９】
比較例２
実施例１で得た多数のスリット状の切り込み加工を施す前の基材シートＡについて、清拭試験を行い、その結果を表２に示した。
【００３０】
比較例３
市販のペーパータオルについて、厚さ、密度、引張強度、裂断長、湿潤引張強度及び湿潤裂断長をそれぞれ測定し、その結果を表１に示した。
次いで、かかる市販のペーパータオルについて、清拭試験を行い、その結果を表２に示した。
【００３１】
比較例４
市販の亀の子タワシについて、清拭試験を行い、その結果を表２に示した。
【００３２】
比較例５
市販のスポンジタワシについて、清拭試験を行い、その結果を表２に示した。また、かかるスポンジタワシについて、細菌付着量検査を実施し、その結果を表３に示した。
なお、細菌付着量検査に際しては、１０分間食器の清拭作業に使用した後、水洗いしよく水をしぼって２４時間静置し、再度１０分間食器の清拭作業に使用した後、水洗いしよく水をしぼった後、２時間経過したものについて検査した。
【００３３】
比較例６
実施例１得た清拭用シートＡについて細菌付着量検査を実施し、その結果を表３に示した。
なお、細菌付着量検査に際しては、１０分間食器の清拭作業に使用した後、水洗いしよく水をしぼって２４時間静置し、再度１０分間食器の清拭作業に使用した後、水洗いしよく水をしぼった後、２時間経過したものについて検査した。
【００３４】
【表１】
0003876367.tif 000004
【００３５】
【表２】
0003876367.tif 000005
【００３６】
【表３】
0003876367.tif 000006
【００３７】
【発明の効果】
本発明の清拭用シートは、上記した実施例１〜３、比較例１〜６、表１、表２及び表３からわかるように以下に記すような利点を有する。
まず第一に、使用時の清拭用シートに付着している各種細菌数が非常に少なく衛生的でかつ安全性が高い。すなわち、たとえば市販のスポンジタワシの通常使用時の一般細菌数が５２００００、大腸菌群が５１０００００であり、新潟県の食品指導基準（一般細菌数が１０００００以下、大腸菌群が陰性）を大きく超えているのに対し、本発明の清拭用シートを使い捨て使用した場合は一般細菌数が２００〜４００程度、大腸菌群は陰性であり、市販のスポンジタワシの通常使用時に比べはるかに細菌数が少なく、新潟県の食品指導基準に十分に適合する清拭作業条件を確保できる。
【００３８】
なお、市販の亀の子タワシやスポンジタワシ等の細菌増殖を防止するために、次亜塩素酸処理をすることも行われるが、この場合、細菌増殖はある程度押えられるものの、トリクロロメタン等の発癌性物質やダイオキシンの発生が指摘されており、必ずしも安全とは言えない。
本発明の清拭用シートを使い捨て使用すれば次亜塩素酸処理をせずとも細菌増殖の心配がなく安全性を確保できる。
【００３９】
また、本発明の清拭用シートは、市販の亀の子タワシやスポンジタワシ等と同等以上の汚れ落し効果を有する。さらに、本発明の清拭用シートは柔軟性がありシート状を呈しており使用時に利用目的に応じて折りたたんだりまるめたり、複数枚重ねたりして任意の形状にして利用できるので、狭い所にも入りやすいなど市販の亀の子タワシやスポンジタワシよりも利用範囲が広く便利である。
【００４０】
さらに従来の亀の子タワシやスポンジタワシは嵩高のものであるため、その保管や陳列に多くの場所を取るという問題がある他、旅行時等の携帯用としては不便であるが、本発明の清拭用シートは多数のスリット状の切り込みを入れた段階では嵩ばらない薄型のシート状であり、使用時に手で引っぱって多数のスリット状の切り込み部を開き、ハニカム状等の形状にし、このスリット状の切り込み部を開いた状態では、細い帯状部分で囲繞される開口部が形成され、その細い帯状部分の角部が多数形成され、これらの角部によって食器類を傷つけることなく汚れ落としが楽に行われる。したがって、使用感及び汚れ落し効果によいボリュームにすればよく、使用直前まで嵩ばらない薄型シート状としておけるので、その保管や陳列にも場所を取らず、また使い捨てであることも併せ、旅行時等の携帯用としてきわめて有効である。
【図面の簡単な説明】
【図１】  本発明の一実施例を示す部分平面図である。
【図２】  本発明に係る清拭用シートを使用時に手で引っぱった状態を示す部分斜視図である。
【符号の説明】
１  基材シート
２  スリット状の切り込み
【図１】
0003876367.tif 000007
【図２】
0003876367.tif 000008